"樹脂を含有するトナー粒子よりなる静電荷像現像用トナーであって、前記樹脂に、下記一般式1で表される構造単位を有するビニル系重合体が含有されることを特徴とする静電荷像現像用トナー。式中、R1~R5は、各々、水素原子、炭素数1~4のアルコキシ基、-OCOR6R6は炭素数1~8のアルキル基である。であり、R1~R5の少なくとも2つは水素原子であり、少なくとも1つは炭素数1~4のアルコキシ基または-OCOR6である。前記ビニル系重合体が、上記一般式1で表される構造単位およびメタアクリル酸エステル系単量体に由来の構造単位を有する共重合体であることを特徴とする請求項1に記載の静電荷像現像用トナー。前記ビニル系重合体が、上記一般式1で表される構造単位、メタアクリル酸エステル系単量体に由来の構造単位およびスチレン系単量体に由来の構造単位を有する共重合体であることを特徴とする請求項1に記載の静電荷像現像用トナー。上記一般式1で表される構造単位が、R1およびR4が、各々、炭素数1~4のアルコキシ基または-OCOR6であるものであることを特徴とする請求項1~請求項3のいずれかに記載の静電荷像現像用トナー。上記一般式1で表される構造単位が、R1およびR2が、各々、炭素数1~4のアルコキシ基または-OCOR6であるものであることを特徴とする請求項1~請求項3のいずれかに記載の静電荷像現像用トナー。前記樹脂における上記一般式1で表される構造単位の含有量が、30~77質量であることを特徴とする請求項1~請求項5のいずれかに記載の静電荷像現像用トナー。前記トナー粒子における上記一般式1で表される構造単位の含有量が、27~70質量であることを特徴とする請求項1~請求項6のいずれかに記載の静電荷像現像用トナー。請求項1~請求項7のいずれかに記載の静電荷像現像用トナーを製造する方法であって、水系媒体中において、少なくとも下記一般式2で表される重合性単量体を重合させることにより、請求項1に記載の一般式1で表される構造単位を有するビニル系重合体を生成させる工程を含むことを特徴とする静電荷像現像用トナーの製造方法。式中、R1~R5は、各々、水素原子、炭素数1~4のアルコキシ基、-OCOR6R6は炭素数1~8のアルキル基である。であり、R1~R5の少なくとも2つは水素原子であり、少なくとも1つは炭素数1~4のアルコキシ基または-OCOR6である。水系媒体中において前記ビニル系重合体よりなる樹脂微粒子を凝集させることによりトナー粒子を形成することを特徴とする請求項8に記載の静電荷像現像用トナーの製造方法。本発明は、以上のような事情を考慮してなされたものであって、その目的は、環境負荷の低い静電荷像現像用トナーおよびその製造方法を提供することにある。本発明の静電荷像現像用トナーは、樹脂を含有するトナー粒子よりなる静電荷像現像用トナーであって、前記樹脂に、下記一般式1で表される構造単位を有するビニル系重合体が含有されることを特徴とする。式中、R1~R5は、各々、水素原子、炭素数1~4のアルコキシ基、-OCOR6R6は炭素数1~8のアルキル基である。であり、R1~R5の少なくとも2つは水素原子であり、少なくとも1つは炭素数1~4のアルコキシ基または-OCOR6である。本発明の静電荷像現像用トナーにおいては、前記ビニル系重合体が、上記一般式1で表される構造単位およびメタアクリル酸エステル系単量体に由来の構造単位を有する共重合体であることが好ましい。本発明の静電荷像現像用トナーにおいては、前記ビニル系重合体が、上記一般式1で表される構造単位、メタアクリル酸エステル系単量体に由来の構造単位およびスチレン系単量体に由来の構造単位を有する共重合体であることが好ましい。本発明の静電荷像現像用トナーにおいては、上記一般式1で表される構造単位が、R1およびR4が、各々、炭素数1~4のアルコキシ基または-OCOR6であるものであることが好ましい。本発明の静電荷像現像用トナーにおいては、上記一般式1で表される構造単位が、R1およびR2が、各々、炭素数1~4のアルコキシ基または-OCOR6であるものであることが好ましい。本発明の静電荷像現像用トナーにおいては、前記樹脂における上記一般式1で表される構造単位の含有量が、30~77質量であることが好ましい。本発明の静電荷像現像用トナーにおいては、前記トナー粒子における上記一般式1で表される構造単位の含有量が、27~70質量であることが好ましい。本発明の静電荷像現像用トナーの製造方法は、上記の静電荷像現像用トナーを製造する方法であって、水系媒体中において、少なくとも下記一般式2で表される重合性単量体を重合させることにより、請求項1に記載の一般式1で表される構造単位を有するビニル系重合体を生成させる工程を含むことを特徴とする。式中、R1~R5は、各々、水素原子、炭素数1~4のアルコキシ基、-OCOR6R6は炭素数1~8のアルキル基である。であり、R1~R5の少なくとも2つは水素原子であり、少なくとも1つは炭素数1~4のアルコキシ基または-OCOR6である。本発明の静電荷像現像用トナーに製造方法においては、水系媒体中において前記ビニル系重合体よりなる樹脂微粒子を凝集させることによりトナー粒子を形成することが好ましい。本発明の静電荷像現像用トナーによれば、トナー粒子に含有される樹脂として、特定の構造単位を有するビニル系重合体を含有する樹脂が用いられており、当該特定の構造単位は植物由来の原料から得ることができるので、環境負荷を低く抑制することができる。また、本発明の静電荷像現像用トナーによれば、トナー粒子を構成する樹脂に特定の構造単位を含むために、高い帯電安定性が得られて転写性に優れ、大量にプリントした場合の画像安定性に優れる。以下、本発明について具体的に説明する。トナー本発明のトナーは、上記一般式1で表される構造単位以下、特定のビニルフェニルケトン系構造単位ともいう。を有するビニル系重合体以下、特定のビニル系重合体ともいう。を含有する結着樹脂を含むトナー粒子よりなり、当該トナー粒子は、所望に応じて、さらに、着色剤、磁性粉、離型剤、荷電制御剤などを含有するものとすることができる。特定のビニルフェニルケトン系構造単位を示す上記一般式1中、R1~R5は、各々、水素原子、炭素数1~4のアルコキシ基、-OCOR6R6は炭素数1~8のアルキル基である。であり、R1~R5の少なくとも2つは水素原子であり、少なくとも1つは炭素数1~4のアルコキシ基または-OCOR6である。特定のビニルフェニルケトン系構造単位は、R1およびR4が、各々、炭素数1~4のアルコキシ基または-OCOR6であるもの、または、R1およびR2が、各々、炭素数1~4のアルコキシ基または-OCOR6であるものであることが好ましい。特定のビニルフェニルケトン系構造単位としては、具体的には、例えば、下記式1-1~1-14で表されるものなどを例示することができる。特定のビニルフェニルケトン系構造単位は、後述するように、上記一般式2で表される重合性単量体以下、特定のビニルフェニルケトン系単量体ともいう。をラジカル重合反応することにより特定のビニル系重合体中に導入される。この特定のビニルフェニルケトン系単量体は、例えば非可食性の植物である木材などに多量に含まれるリグニンの分解によって得られる、アニソール、フェノール、グアヤコール、2,6-ジメトキシフェノールなどの芳香族化合物や、グルコースから遺伝子改変微生物により2-デオキシシロイノソースを経て化学合成により合成されるハイドロキノン、カテコール、レゾルシノール、ピロガロールなどのキノン誘導体を出発原料として、合成することができる。具体的には、例えば大津隆行、後根壌二、井本英二、化工、69、516、1966に開示されるように、芳香族化合物を出発原料として、β-クロロプロピオン酸塩化物を用いてフリーデル-クラフツアシル化反応を行うことにより、β-クロロプロピオフェノンを合成し、さらに酢酸カリウムを用いて脱塩化水素反応を行うことにより、ビニルフェニルケトン誘導体が合成される。また例えば、GAKrausPLiuTetrahedronLet357723およびGAKrausHMaedaTetrahedronLet359186に開示されるように、芳香族化合物の中でもキノン誘導体を出発原料として、アクロレインCH2=CHCHOと共に可視光線を照射し、フリーデル-クラフツ反応を行うことにより、ビニルフェニルケトン誘導体が合成される。得られたビニルフェニルケトン誘導体が置換基にヒドロキシ基を有さない場合は、そのまま特定のビニルフェニルケトン系単量体として用いることができる。得られたビニルフェニルケトン誘導体が置換基にヒドロキシ基を有する場合は、当該ヒドロキシ基を、AR6-COOHR6は炭素数1~8のアルキル基である。で表されるカルボン酸またはカルボン酸無水物を用いてエステル化反応を行うことによって-OCOR6とする、B硫酸およびp-トルエンスルフォン酸およびメタノールの存在下で反応させることによってメトキシ基とし、これを特定のビニルフェニルケトン系単量体として用いることができる。また、得られたビニルフェニルケトン誘導体が置換基に炭素数2~4のアルコール基を有する場合も、上記Bと同様にして、当該アルコール基を、硫酸およびp-トルエンスルフォン酸およびメタノールの存在下で反応させることによって炭素数2~4のアルコキシ基とし、これを特定のビニルフェニルケトン系単量体として用いることができる。特定のビニル系重合体は、特定のビニルフェニルケトン系構造単位のみを有するモノポリマーであってもよく、特定のビニルフェニルケトン系構造単位とその他の重合性単量体に由来の構造単位とを有する共重合体以下、特定のビニル系共重合体ともいう。であってもよいが、特定のビニル系重合体は、特定のビニル系共重合体からなることが好ましい。特定のビニル系共重合体を形成することができるその他の重合性単量体としては、例えばメタアクリル酸エステル系単量体、スチレン系単量体、イオン性解離基を有する重合性単量体、4-アセトキシスチレン、3-メトキシ4-アセトキシスチレン、メチルイソオイゲノール、メチルオイゲノール、4-アセトキシイソオイゲノール、4-アセトキシオイゲノールなどを挙げることができる。メタアクリル酸エステル系単量体の具体例としては、アクリル酸メチル、アクリル酸エチル、アクリル酸n-ブチル、アクリル酸イソプロピル、アクリル酸イソブチル、アクリル酸t-ブチル、アクリル酸n-オクチル、アクリル酸2-エチルヘキシル、アクリル酸シクロヘキシル、アクリル酸ステアリル、アクリル酸ラウリル、アクリル酸フェニル、アクリル酸ジメチルアミノエチル、アクリル酸ジエチルアミノエチルなどのアクリル酸エステル誘導体;メタクリル酸メチル、メタクリル酸エチル、メタクリル酸n-ブチル、メタクリル酸イソプロピル、メタクリル酸イソブチル、メタクリル酸t-ブチル、メタクリル酸n-オクチル、メタクリル酸2-エチルヘキシル、メタクリル酸シクロヘキシル、メタクリル酸ステアリル、メタクリル酸ラウリル、メタクリル酸フェニル、メタクリル酸ジメチルアミノエチル、メタクリル酸ジエチルアミノエチルなどのメタクリル酸エステル誘導体などが挙げられる。これらのうち、アクリル酸n-ブチル、アクリル酸2-エチルヘキシルを用いることが好ましい。これらは、1種単独でまたは2種以上を組み合わせて用いることができる。スチレン系単量体の具体例としては、スチレン、o-メチルスチレン、m-メチルスチレン、p-メチルスチレン、α-メチルスチレン、p-フェニルスチレン、p-エチルスチレン、2,4-ジメチルスチレン、p-tert-ブチルスチレン、p-n-ヘキシルスチレン、p-n-オクチルスチレン、p-n-ノニルスチレン、p-n-デシルスチレン、p-n-ドデシルスチレンなどのスチレンあるいはスチレン誘導体が挙げられる。これらのうち、スチレンを用いることが好ましい。これらは、1種単独でまたは2種以上を組み合わせて用いることができる。イオン性解離基とは、例えばカルボキシル基、スルフォン酸基、リン酸基などの置換基をいい、イオン性解離基を有する重合性単量体の具体例としては、アクリル酸、メタクリル酸、マレイン酸、イタコン酸、フマル酸、スチレンスルフォン酸、アクリルアミドプロピルスルフォン酸などが挙げられる。これらのうち、アクリル酸、メタクリル酸を用いることが好ましい。これらは、1種単独でまたは2種以上を組み合わせて用いることができる。この特定のビニル系共重合体における特定のビニルフェニルケトン系構造単位の含有量共重合比率は、30~77質量とされることが好ましい。また、この特定のビニル系共重合体におけるイオン性解離基を有する重合性単量体に由来の構造単位の含有量共重合比率は、2~7質量であることが好ましい。特定のビニル系共重合体における特定のビニルフェニルケトン系構造単位の含有量が過少である場合は、初期画像濃度低下が生じるおそれがある。また、特定のビニル系共重合体における特定のビニルフェニルケトン系構造単位の含有量が過多である場合は、ハーフトーン画像の均一性が低下したものとなるおそれがある。特定のビニル系共重合体としては、特に、特定のビニルフェニルケトン系構造単位およびメタアクリル酸エステル系単量体に由来の構造単位を有する共重合体や、特定のビニルフェニルケトン系構造単位、メタアクリル酸エステル系単量体に由来の構造単位およびスチレン系単量体に由来の構造単位を有する共重合体を用いることが好ましい。本発明のトナーを構成する結着樹脂は、特定のビニル系重合体のみよりなるものであってもよく、特定のビニル系重合体とその他の樹脂との混合物であってもよいが、当該結着樹脂における特定のビニルフェニルケトン系構造単位の含有量が25~100質量であることが好ましく、より好ましくは30~77質量である。結着樹脂における特定のビニルフェニルケトン系構造単位の含有量が過少である場合は、環境負荷を十分に低く抑制することができないおそれがある。また、結着樹脂における特定のビニルフェニルケトン系構造単位の含有量が過多である場合は、ハーフトーン画像の均一性が低下したものとなるおそれがある。結着樹脂中における特定のビニル系重合体およびその他の樹脂の含有質量比は、特定のビニル系重合体:その他の樹脂で77:23~30:70とすることが好ましい。本発明のトナーを構成する結着樹脂は、ガラス転移点が35~70°Cであることが好ましく、より好ましくは45~55°Cである。また、軟化点が80~110°Cであることが好ましく、より好ましくは90~105°Cである。また、ゲルパーミエーションクロマトグラフィーGPCによって測定されたスチレン換算分子量による分子量分布から得られるピーク分子量が3,500~20,000であることが好ましく、より好ましくは10,000~20,000である。ここに、ピーク分子量とは、分子量分布におけるピークトップの溶出時間に相当する分子量をいう。分子量分布におけるピークトップが複数存在する場合は、ピーク面積比率の一番大きなピークトップの溶出時間に相当する分子量をいう。本発明のトナーを構成する結着樹脂のガラス転移点は、示差走査カロリメーターDSC-7パーキンエルマー製、および熱分析装置コントローラーTAC7/DXパーキンエルマー製を用いて測定されるものである。具体的には、測定試料結着樹脂5.00mgをアルミニウム製パンKITNO.0219-0041に封入し、これをDSC-7のサンプルホルダーにセットし、リファレンスの測定には空のアルミニウム製パンを使用し、測定温度0~200°Cで、昇温速度10°C/分、降温速度10°C/分の測定条件で、Heat-cool-Heatの温度制御を行い、その2nd.Heatにおけるデータを取得し、第1の吸熱ピークの立ち上がり前のベースラインの延長線と、第1の吸熱ピークの立ち上がり部分からピーク頂点までの間で最大傾斜を示す接線との交点をガラス転移点として示す。なお、1st.Heat昇温時は200°Cにて5分間保持した。さらに、本発明のトナーを構成する結着樹脂の軟化点は、以下のように測定されるものである。まず、20°C、50RHの環境下において、結着樹脂1.1gをシャーレに入れ平らにならし、12時間以上放置した後、成型器SSP-10A島津製作所製によって3820kg/cm2の力で30秒間加圧し、直径1cmの円柱型の成型サンプルを作成し、次いで、この成型サンプルを、24°C、50RHの環境下において、フローテスターCFT-500D島津製作所製により、荷重196N20kgf、開始温度60°C、予熱時間300秒間、昇温速度6°C/分の条件で、円柱型ダイの穴1mm径×1mmより、直径1cmのピストンを用いて予熱終了時から押し出し、昇温法の溶融温度測定方法でオフセット値5mmの設定で測定したオフセット法温度Toffsetが、結着樹脂の軟化点とされる。また、本発明のトナーを構成する結着樹脂のピーク分子量は、ゲルパーミエーションクロマトグラフィーGPCによって測定されるものである。具体的には、装置HLC-8220東ソー社製およびカラムTSKguardcolumnTSKgelSuperHZM-M3連東ソー社製を用い、カラム温度を40°Cに保持しながら、キャリア溶媒としてテトラヒドロフランTHFを流速0.2ml/minで流し、測定試料結着樹脂を室温において超音波分散機を用いて5分間処理を行う溶解条件で濃度1mg/mlになるようにテトラヒドロフランに溶解させ、次いで、ポアサイズ0.2μmのメンブランフィルターで処理して試料溶液を得、この試料溶液10μLを上記のキャリア溶媒と共に装置内に注入し、屈折率検出器RI検出器を用いて検出し、測定試料の有する分子量分布を単分散のポリスチレン標準粒子を用いて測定した検量線を用いて算出される。検量線測定用のポリスチレンとしては10点用いた。着色剤本発明に係るトナー粒子が着色剤を含有するものとして構成される場合において、着色剤としては、一般に知られている染料および顔料を用いることができる。黒色のトナーを得るための着色剤としては、カーボンブラック、磁性体、鉄チタン複合酸化物ブラックなどが挙げられ、カーボンブラックとしてはチャンネルブラック、ファーネスブラック、アセチレンブラック、サーマルブラック、ランプブラックなどが挙げられる。また、磁性体としてはフェライト、マグネタイトなどが挙げられる。イエローのトナーを得るための着色剤としては、C.I.ソルベントイエロー19、同44、同77、同79、同81、同82、同93、同98、同103、同104、同112、同162などの染料;C.I.ピグメントイエロー14、同17、同74、同93、同94、同138、同155、同180、同185などの顔料が挙げられる。マゼンタのトナーを得るための着色剤としては、C.I.ソルベントレッド1、同49、同52、同58、同63、同111、同122などの染料;C.I.ピグメントレッド5、同48:1、同53:1、同57:1、同122、同139、同144、同149、同166、同177、同178、同222などの顔料が挙げられる。シアンのトナーを得るための着色剤としては、C.I.ソルベントブルー25、C.I.ソルベントブルー36、C.I.ソルベントブルー60、C.I.ソルベントブルー70、C.I.ソルベントブルー93、C.I.ソルベントブルー95などの染料;C.I.ピグメントブルー1、7、15、60、62、66、76などの顔料が挙げられる。各色のトナーを得るための着色剤は、各色について、1種または2種以上を組み合わせて使用することができる。着色剤の含有割合は、トナー粒子中0.5~20質量であることが好ましく、より好ましくは2~10質量である。磁性粉また、本発明に係るトナー粒子が磁性粉を含有するものとして構成される場合において、磁性粉としては、例えばマグネタイト、γ-ヘマタイト、または各種フェライトなどを使用することができる。磁性粉の含有割合は、トナー粒子中10~500質量であることが好ましく、より好ましくは20~200質量である。離型剤また、本発明に係るトナー粒子が離型剤を含有するものとして構成される場合において、離型剤としては、特に限定されるものではなく、公知の種々のワックスを用いることができる。ワックスとしては、低分子量ポリプロピレン、ポリエチレン、または酸化型の低分子量ポリプロピレン、ポリエチレンなどのポリオレフィン、パラフィン、合成エステルワックスなどが挙げられ、特に、低融点および低粘度であることから、合成エステルワックスを用いることが好ましく、合成エステルワックスとしてベヘン酸ベヘニル、グリセリントリベヘネート、ペンタエリスリトールテトラベヘネートなどを用いることが特に好ましい。離型剤の含有割合は、トナー粒子中1~30質量であることが好ましく、より好ましくは3~15質量である。荷電制御剤また、本発明に係るトナー粒子が荷電制御剤を含有するものとして構成される場合において、荷電制御剤としては、摩擦帯電により正または負の帯電を与えることのできる物質であり、かつ、無色のものであれば特に限定されず、公知の種々の正帯電性の荷電制御剤および負帯電性の荷電制御剤を用いることができる。荷電制御剤の含有割合は、トナー粒子中0.01~30質量であることが好ましく、より好ましくは0.1~10質量である。以上のようなトナーにおいては、トナー粒子における特定のビニルフェニルケトン系構造単位の含有量が27~70質量とされることが好ましい。トナー粒子における特定のビニルフェニルケトン系構造単位の含有量が27質量以上であることにより、環境負荷を低く抑制することができる。トナーの平均粒径トナーの平均粒径は、例えば体積基準のメディアン径で4~10μmであることが好ましく、更に好ましくは5~9μmとされる。体積基準のメディアン径が上記の範囲にあることにより、転写効率が高くなってハーフトーンの画質が向上し、細線やドットなどの画質が向上する。トナーの体積基準のメディアン径はコールターマルチサイザーTA-IIIベックマンコールター社製に、データ処理用ソフトSoftwareV3.51を搭載したコンピューターシステムを接続した測定装置を用いて測定算出されるものである。具体的には、トナー0.02gを、界面活性剤溶液20mLトナー粒子の分散を目的として、例えば界面活性剤成分を含む中性洗剤を純水で10倍希釈した界面活性剤溶液に添加して馴染ませた後、超音波分散を1分間行い、トナー分散液を調製し、このトナー分散液を、サンプルスタンド内のISOTONIIベックマンコールター社製の入ったビーカーに、測定装置の表示濃度が8になるまでピペットにて注入する。ここで、この濃度範囲にすることにより、再現性のある測定値を得ることができる。そして、測定装置において、測定粒子カウント数を25000個、アパーチャ径を50μmにし、測定範囲である1~30μmの範囲を256分割しての頻度値を算出し、体積積算分率の大きい方から50の粒子径が体積基準のメディアン径とされる。また、トナーの粒度分布は、変動係数CV値が0~25であることが好ましく、5~20であることがより好ましい。変動係数がこの範囲であることにより、トナーの帯電特性の均一性が高くなり、形成される画像に高い濃度階調の再現性が得られる。変動係数は、下記式xによって求められるものである。ただし、算術平均粒径とは25,000個のトナー粒子について、体積基準の粒子径xの平均値である。式x:変動係数={標準偏差/算術平均粒径}×100トナー粒子の形状係数本発明のトナーは、このトナーを構成する個々のトナー粒子について、転写効率の向上の観点から、下記式SFで示される形状係数が0.930~1.000であることが好ましく、より好ましくは0.950~0.980である。式SF:形状係数={トナー粒子の最大径2/投影面積}×π/4ここに、トナー粒子の最大径とは、トナー粒子の平面上への投影像を2本の平行線ではさんだとき、その平行線の間隔が最大となるトナー粒子の幅をいう。また、投影面積とは、トナー粒子の平面上への投影像の面積をいう。以上のようなトナーによれば、特定のビニルフェニルケトン系構造単位を有する特定のビニル系重合体を含有する結着樹脂を含むトナー粒子よりなり、当該特定のビニルフェニルケトン系構造単位は前述したように植物由来の原料から得ることができるので、環境負荷を低く抑制することができる。また、以上のようなトナーによれば、トナー粒子を構成する結着樹脂に特定のビニルフェニルケトン系構造単位を含むために、高い帯電安定性が得られて転写性に優れ、大量にプリントした場合の画像安定性に優れる。これは、トナー粒子を構成する結着樹脂に特定のビニルフェニルケトン系構造単位を含むことにより、トナーの帯電立ち上がり時間が短縮されることによって、長期撹拌における過剰帯電とそれに伴う画像濃度の変動を抑制することができるものと推定される。さらに、以上のようなトナーによれば、トナー粒子を構成する結着樹脂に特定のビニルフェニルケトン系構造単位を含むために、折り目定着性に優れる。これは、結着樹脂として従来のスチレン-アクリル系樹脂を用いたトナーは、比較的疎水性の強いスチレンが主成分であるために樹脂中のスチレンに由来する構造単位と、表面に親水基を有する画像支持体紙との接着強度を十分に得ることができないが、以上のような特定のビニルフェニルケトン系構造単位を含む結着樹脂によるトナーにおいては、特定のビニルフェニルケトン系構造単位中のエステル結合またはアルコキシ基と、画像支持体紙の表面に存在するヒドロキシ基との間に水素結合が形成されることによって高い接着強度が得られ、その結果、優れた折り目定着性が得られるものと推察される。トナーの製造方法本発明のトナーを製造する方法としては、特に限定されず、混練粉砕法、懸濁重合法、乳化凝集法、乳化重合凝集法、ミニエマルション重合凝集法、その他の公知の方法などを挙げることができるが、特に、生産時のエネルギーコスト削減の観点から、水系媒体において特定のビニルフェニルケトン系単量体を用いて乳化重合またはミニエマルション重合を行うことにより、特定のビニルフェニルケトン系構造単位を有するビニル系重合体を含有する結着樹脂よりなる微粒子以下、結着樹脂微粒子ともいう。を調製し、当該結着樹脂微粒子を必要に応じて他のトナー粒子構成成分の微粒子と共に凝集、融着する乳化重合凝集法を用いることが好ましい。また、特開2010-191043号公報に開示される懸濁重合法によってトナーを製造する方法も好ましく採用することができる。乳化重合凝集法において、結着樹脂微粒子は、組成の異なる結着樹脂よりなる2層以上の構成とすることもでき、この場合、常法に従った乳化重合処理第1段重合により調製した第1樹脂微粒子の分散液に、重合開始剤と重合性単量体とを添加し、この系を重合処理第2段重合する多段重合法を採用することができる。本発明のトナーを乳化重合凝集法によって得る場合の製造工程の一例を具体的に示すと、1A水系媒体中において結着樹脂を形成すべき重合性単量体にラジカル重合開始剤を作用させることにより結着樹脂微粒子を得る結着樹脂微粒子重合工程、1B必要に応じて、着色剤による微粒子以下、着色剤微粒子ともいう。の分散液を調製する着色剤微粒子分散液調製工程、2結着樹脂微粒子および着色剤微粒子が存在している水系媒体中に、凝集剤を添加し、塩析を進行させると同時に凝集融着を行い、会合粒子を形成する会合工程、3会合粒子の形状制御をすることによりトナーを形成する熟成工程、4水系媒体からトナー粒子を濾別し、当該トナー粒子から界面活性剤などを除去する濾過、洗浄工程、5洗浄処理されたトナー粒子を乾燥する乾燥工程、6乾燥処理されたトナー粒子に外添剤を添加する外添剤添加工程から構成される。ここに、水系媒体とは、水50~100質量と、水溶性の有機溶媒0~50質量とからなる媒体をいう。水溶性の有機溶媒としては、メタノール、エタノール、イソプロパノール、ブタノール、アセトン、メチルエチルケトン、テトラヒドロフランを例示することができ、メタノール、エタノール、イソプロパノール、ブタノールなどの得られる樹脂を溶解しないアルコール系有機溶媒が好ましい。トナー粒子中に離型剤を含有させる方法としては、結着樹脂微粒子を離型剤を含有するものとして構成する方法や、トナー粒子を形成する会合工程において、水系媒体中に離型剤微粒子が分散されてなる分散液を添加し、結着樹脂微粒子と着色剤微粒子と離型剤微粒子とを塩析、凝集、融着させる方法などを挙げることができ、これらの方法を組み合わせてもよい。また、トナー粒子中に荷電制御剤を含有させる方法としては、上記に示した離型剤を含有させる方法と同様の方法を挙げることができる。1A結着樹脂微粒子重合工程この結着樹脂微粒子重合工程は、具体的には、例えば、水系媒体中に特定のビニルフェニルケトン系単量体および必要に応じて他の所望の重合性単量体を添加し、機械的エネルギーを付与して分散させて油滴を形成させておき、この状態において重合性単量体をラジカル重合反応することにより、大きさが例えば体積基準のメディアン径で50~300nm程度の、特定のビニル系重合体よりなる結着樹脂微粒子を形成するものである。油滴を形成するための機械的エネルギーを付与するための分散装置としては、特に限定されるものではなく、例えば高速回転するローターを備えた市販の撹拌装置クレアミックスCLEARMIXエムテクニック社製などが代表的に挙げられる。高速回転可能なローターを備えた前述の撹拌装置の他にも、超音波分散装置や機械式ホモジナイザー、マントンゴーリン、圧力式ホモジナイザーなどの装置を用いることができる。ラジカル重合反応に係る温度は、用いる重合性単量体やラジカル重合開始剤の種類によっても異なるが、例えば50~100°Cであることが好ましく、より好ましくは55~90°Cである。また、ラジカル重合反応にかかる時間は、用いる重合性単量体の種類やラジカル重合開始剤からのラジカルの反応速度によっても異なるが、例えば2~12時間であることが好ましい。分散安定剤結着樹脂微粒子重合工程においては、水系媒体中に微粒子を安定に分散させるために、適宜の分散安定剤を添加することができる。分散安定剤としては、例えばリン酸三カルシウム、リン酸マグネシウム、リン酸亜鉛、リン酸アルミニウム、炭酸カルシウム、炭酸マグネシウム、水酸化カルシウム、水酸化マグネシウム、水酸化アルミニウム、メタケイ酸カルシウム、硫酸カルシウム、硫酸バリウム、ベントナイト、シリカ、アルミナなどが挙げられる。また、ポリビニルアルコール、ゼラチン、メチルセルロース、ドデシルベンゼンスルフォン酸ナトリウム、エチレンオキサイド付加物、高級アルコール硫酸ナトリウムなどの一般に界面活性剤として使用されるものも分散安定剤として使用することができる。このような界面活性剤としては、従来公知の種々のイオン性界面活性剤やノニオン系界面活性剤などを用いることができる。イオン性界面活性剤としては、ドデシルベンゼンスルフォン酸ナトリウム、アリールアルキルポリエーテルスルフォン酸ナトリウム、3,3-ジスルフォンジフェニル尿素-4,4-ジアゾ-ビス-アミノ-8-ナフトール-6-スルフォン酸ナトリウム、オルト-カルボキシベンゼン-アゾ-ジメチルアニリン、2,2,5,5-テトラメチル-トリフェニルメタン-4,4-ジアゾ-ビス-β-ナフトール-6-スルフォン酸ナトリウムなどのスルフォン酸塩;ドデシル硫酸ナトリウム、テトラデシル硫酸ナトリウム、ペンタデシル硫酸ナトリウム、オクチル硫酸ナトリウムなどがあり、脂肪酸塩には、オレイン酸ナトリウム、ラウリン酸ナトリウム、カプリン酸ナトリウム、カプリル酸ナトリウム、カプロン酸ナトリウム、ステアリン酸カリウム、オレイン酸カルシウムなどの硫酸エステル塩;脂肪酸塩などが挙げられる。また、ノニオン系界面活性剤としては、例えばポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールのエステル、高級脂肪酸とポリプロピレンオキサイドのエステル、ソルビタンエステルなどが挙げられる。重合開始剤結着樹脂微粒子重合工程において使用される重合開始剤としては、過硫酸カリウム、過硫酸アンモニウム、アゾビスシアノ吉草酸などの水溶性重合開始剤や、過酸化水素-アスコルビン酸のような水溶性レドックス重合開始剤、アゾビスイソブチロニトリル、アゾビスバレロニトリルなどの油溶性重合開始剤を用いることができる。連鎖移動剤結着樹脂微粒子重合工程においては、結着樹脂の分子量を調整することを目的として、一般的に用いられる連鎖移動剤を用いることができる。連鎖移動剤としては特に限定されるものではなく、例えばn-オクチルメルカプタン、n-ドデシルメルカプタン、tert-ドデシルメルカプタン、n-オクチル-3-メルカプトプロピオン酸エステル、ターピノーレン、四臭化炭素、テトラクロロメタン、α-メチルスチレンダイマーなどを挙げることができる。1B着色剤微粒子分散液調製工程この着色剤微粒子分散液調製工程は、トナー粒子として着色剤を含有するものを所望する場合に必要に応じて行う工程であって、着色剤を水系媒体中に微粒子状に分散させて着色剤微粒子の分散液を調製する工程である。着色剤の分散は、機械的エネルギーを利用して行うことができる。着色剤微粒子は、分散した状態で体積基準のメディアン径が10~300nmとされることが好ましく、さらに好ましくは100~200nm、特に好ましくは100~150nmである。着色剤微粒子の体積基準のメディアン径は、電気泳動光散乱光度計ELS-800大塚電子社製を用いて測定されるものである。2会合工程~6外添剤添加工程については、従来公知の種々の方法に従って行うことができる。凝集剤会合工程において使用される凝集剤としては、特に限定されるものではないが、金属塩から選択されるものが好適に使用される。金属塩としては、例えばナトリウム、カリウム、リチウムなどのアルカリ金属の塩などの一価の金属塩;カルシウム、マグネシウム、マンガン、銅などの二価の金属塩;鉄、アルミニウムなどの三価の金属塩などが挙げられる。具体的な金属塩としては、塩化ナトリウム、塩化カリウム、塩化リチウム、塩化カルシウム、塩化マグネシウム、塩化亜鉛、硫酸銅、硫酸マグネシウム、硫酸マンガンなどを挙げることができ、これらの中で、より少量で凝集を進めることができることから、二価の金属塩を用いることが特に好ましい。これらは1種単独で、または2種以上を組み合わせて用いることができる。外添剤上記のトナー粒子は、そのままで本発明のトナーを構成することができるが、流動性、帯電性、クリーニング性などを改良するために、当該トナー粒子に、いわゆる後処理剤である流動化剤、クリーニング助剤などの外添剤を添加して本発明のトナーを構成してもよい。外添剤としては、例えば、シリカ微粒子、アルミナ微粒子、酸化チタン微粒子などよりなる無機酸化物微粒子や、ステアリン酸アルミニウム微粒子、ステアリン酸亜鉛微粒子などの無機ステアリン酸化合物微粒子、あるいは、チタン酸ストロンチウム、チタン酸亜鉛などの無機チタン酸化合物微粒子などが挙げられる。これらは1種単独で、または2種以上を組み合わせて用いることができる。これら無機微粒子はシランカップリング剤やチタンカップリング剤、高級脂肪酸、シリコーンオイルなどによって、耐熱保管性の向上、環境安定性の向上のために、表面処理が行われていることが好ましい。これらの種々の外添剤の添加量は、その合計が、トナー100質量部に対して0.05~5質量部、好ましくは0.1~3質量部とされる。また、外添剤としては種々のものを組み合わせて使用してもよい。現像剤本発明のトナーは、磁性または非磁性の一成分現像剤として使用することもできるが、キャリアと混合して二成分現像剤として使用してもよい。トナーを二成分現像剤として使用する場合において、当該トナーのキャリアに対する混合量は、2~10質量であることが好ましい。トナーとキャリアを混合する混合装置は、特に限定されるものではなく、ナウターミキサー、WコーンおよびV型混合機などが挙げられる。キャリアとしては、鉄、フェライト、マグネタイトなどの金属、それらの金属とアルミニウム、鉛などの金属との合金などの従来から公知の材料からなる磁性粒子を用いることができ、特にフェライト粒子が好ましい。また、キャリアとしては、磁性粒子の表面を樹脂などの被覆剤で被覆したコートキャリアや、バインダー樹脂中に磁性体微粉末を分散してなるバインダー型キャリアなど用いてもよい。コートキャリアを構成する被覆樹脂としては、特に限定はないが、例えばオレフィン系樹脂、スチレン系樹脂、スチレン-アクリル系樹脂、シリコーン系樹脂、エステル樹脂、フッ素樹脂などが挙げられる。また、樹脂分散型キャリアを構成する樹脂としては、特に限定されず公知のものを使用することができ、例えばスチレン-アクリル系樹脂、ポリエステル樹脂、フッ素樹脂、フェノール樹脂などを使用することができる。キャリアの体積基準のメディアン径としては20~100μmであることが好ましく、更に好ましくは20~60μmとされる。キャリアの体積基準のメディアン径は、代表的には湿式分散機を備えたレーザ回折式粒度分布測定装置ヘロスHELOSシンパティックSYMPATEC社製により測定することができる。画像形成方法本発明のトナーは、一般的な電子写真方式の画像形成方法に用いることができる。画像支持体本発明のトナーを用いた画像形成方法に使用される画像支持体としては、具体的には、例えば薄紙から厚紙までの普通紙、上質紙、アート紙あるいはコート紙などの塗工された印刷用紙、市販されている和紙やはがき用紙などの各種の印刷用紙などの各種を用いることができるが、これらに限定されるものではない。以上、本発明の実施形態について具体的に説明したが、本発明の実施形態は上記の例に限定されるものではなく、種々の変更を加えることができる。以下、本発明の具体的な実施例について説明するが、本発明はこれらに限定されるものではない。特定のビニル系重合体の重合例1下記式2-1で表される単量体ビニルフェニルケトン系単量体1724.71g、n-ブチルアクリレート295.87gおよびメタクリル酸38.66gに、ベヘン酸ベヘニル115.85gを加え、加熱溶解することによりモノマー溶液を調製した。純水3336.8gにドデシル硫酸ナトリウム1.93gを溶解させた水溶液を80°Cに加熱し、上記のモノマー溶液を加え、高速撹拌を行うことにより、モノマー乳化液を調製した。撹拌装置、冷却管、窒素導入管、温度計を装着した重合槽にモノマー乳化液を入れ、撹拌しながら窒素を流し、重合槽の内温を80°Cに維持した。この状態で、過硫酸カリウム9.92gを純水188.5gに溶解させた重合開始剤水溶液を加え、窒素気流下、撹拌しながらn-オクチルメルカプタン8.84gを10回に分けて1時間かけて分割添加し、さらに80°Cに維持して6時間重合反応を行った後、室温まで冷却し、内容物を濾過することにより、結着樹脂微粒子が分散されてなるラテックス1を得た。特定のビニル系重合体の重合例2特定のビニル系重合体の重合例1において、ビニルフェニルケトン系単量体1724.71g、n-ブチルアクリレート295.87gおよびメタクリル酸38.66gの代わりに下記式2-2で表される単量体ビニルフェニルケトン系単量体2724.71g、n-ブチルアクリレート295.87gおよびメタクリル酸38.66gを用いたことの他は同様にして、ラテックス2を得た。特定のビニル系重合体の重合例3特定のビニル系重合体の重合例1において、ビニルフェニルケトン系単量体1724.71g、n-ブチルアクリレート295.87gおよびメタクリル酸38.66gの代わりに下記式2-3で表される単量体ビニルフェニルケトン系単量体3724.71g、n-ブチルアクリレート305.6gおよびメタクリル酸41.9gを用いたことの他は同様にして、ラテックス3を得た。特定のビニル系重合体の重合例4特定のビニル系重合体の重合例1において、ビニルフェニルケトン系単量体1724.71g、n-ブチルアクリレート295.87gおよびメタクリル酸38.66gの代わりに下記式2-4で表される単量体ビニルフェニルケトン系単量体4724.71g、n-ブチルアクリレート305.6gおよびメククリル酸41.9gを用いたことの他は同様にして、ラテックス4を得た。特定のビニル系重合体の重合例5特定のビニル系重合体の重合例1において、ビニルフェニルケトン系単量体1724.71g、n-ブチルアクリレート295.87gおよびメタクリル酸38.66gの代わりにビニルフェニルケトン系単量体1357.36g、スチレン357.35g、n-ブチルアクリレート305.6gおよびメタクリル酸41.9gを用いたことの他は同様にして、ラテックス5を得た。特定のビニル系重合体の重合例6特定のビニル系重合体の重合例1において、ビニルフェニルケトン系単量体1724.71g、n-ブチルアクリレート295.87gおよびメタクリル酸38.66gの代わりに下記式2-5で表される単量体ビニルフェニルケトン系単量体5724.71g、n-ブチルアクリレート305.6gおよびメタクリル酸41.9gを用いたことの他は同様にして、ラテックス6を得た。特定のビニル系重合体の重合例7特定のビニル系重合体の重合例1において、ビニルフェニルケトン系単量体1724.71g、n-ブチルアクリレート295.87gおよびメタクリル酸38.66gの代わりに下記式2-6で表される単量体ビニルフェニルケトン系単量体6724.71g、n-ブチルアクリレート305.6gおよびメタクリル酸41.9gを用いたことの他は同様にして、ラテックス7を得た。特定のビニル系重合体の重合例8特定のビニル系重合体の重合例1において、ビニルフェニルケトン系単量体1724.71g、n-ブチルアクリレート295.87gおよびメタクリル酸38.66gの代わりに下記式2-7で表される単量体ビニルフェニルケトン系単量体7724.71g、n-ブチルアクリレート305.6gおよびメタクリル酸41.9gを用いたことの他は同様にして、ラテックス8を得た。特定のビニル系重合体の重合例9スチレン362.36g、n-ブチルアクリレート149.94g、メタクリル酸19.33gおよびベヘン酸ベヘニル115.85gを加え、加熱溶解することによりモノマー溶液を調製した。純水3336.8gにドデシル硫酸ナトリウム1.93gを溶解させた水溶液を80°Cに加熱し、上記のモノマー溶液を加え、高速撹拌を行うことにより、モノマー乳化液を調製した。撹拌装置、冷却管、窒素導入管、温度計を装着した重合槽にモノマー乳化液を加え、撹拌しながら窒素を流し、重合槽の内温を80°Cに維持した。この状態で、過硫酸カリウム4.96gを純水94.3gに溶解させた重合開始剤水溶液を加え、窒素気流下、撹拌しながらn-オクチルメルカプタン4.42gを10回に分けて1時間かけて分割添加し、さらに80°Cに維持して4時間重合反応を行った後、過硫酸カリウム4.96gを純水94.3gに溶解させた重合開始剤水溶液を加え、ビニルフェニルケトン系単量体1362.36g、n-ブチルアクリレート169.27gおよびn-オクチルメルカプタン4.42gを混合溶解したモノマー溶液を1時間かけて滴下し、さらに80°Cに維持して3時間重合反応を行った後、室温まで冷却し、内容物を濾過することにより、結着樹脂微粒子が分散されてなるラテックス9を得た。特定のビニル系重合体の重合例10特定のビニル系重合体の重合例1において、ビニルフェニルケトン系単量体1の代わりに、下記式zで表される無置換のビニルフェニルケトンを用いたことの他は同様にして、ラテックス10を得た。実施例1:トナーの製造例1まず、界面活性剤ダウファックス登録商標2A-1ダウケミカル社製1.65gを純水31.25gに溶解させた溶液を撹拌しながらシアン顔料ピグメントブルー15:34.7gを徐々に添加することにより、着色剤微粒子分散液Cyを調製した。次いで、ラテックス1316.48g固形分結着樹脂微粒子分79.1g、着色剤微粒子分散液Cy37.60g、界面活性剤エマールE-27C有効成分27花王社製0.2gを4.9gの純水に溶解させた界面活性剤水溶液、および純水120.41gを混合し、0.5N水酸化ナトリウム水溶液でpHを10に調整した後、撹拌装置、温度計、冷却管を装着した反応槽に投入し、撹拌を行った。さらに、塩化マグネシウム6水和物20.9gを純水13.64gに溶解させた塩化マグネシウム水溶液を、撹拌を行いながらゆっくり滴下した。そのまま撹拌しながら反応槽の内温を85°Cまで昇温した。そのまま、温度を85°Cに維持し、撹拌を行いながら内液をサンプリングし、粒径をコールターマルチサイザー3を用いて測定し、体積基準のメディアン径が6.50μmに到達した所で、塩化ナトリウム64.25gを純水256.99gに溶解させた塩化ナトリウム水溶液を加え、さらに撹拌下85°Cに維持し、粒径測定およびフロー式粒子像分析装置FIPA-2100シスメックス社製を用いて、粒径の変動がないことを確認しつつ、粒子の形状係数を測定し、形状係数が0.965に達した時点で冷却を行い室温まで冷却し、反応液を濾過、洗浄を繰り返した後、乾燥を行うことにより、トナー粒子1Xを作製した。このトナー粒子1Xに、疎水性シリカ数平均一次粒子径=12nm1質量および疎水性チタニア数平均一次粒子径=20nm0.3質量添加し、ヘンシェルミキサーにより混合して外添処理を行うことにより、トナー1を得た。トナー1における体積基準のメディアン径は6.42μm、変動係数は18.63、形状係数は0.963であった。実施例2~9、比較例1:トナーの製造例2~10トナーの製造例1において、ラテックス1の代わりに、それぞれラテックス2~10を用いたことの他は同様にして、トナー2~10を得た。トナー2における体積基準のメディアン径は6.68μm、変動係数は19.24、形状係数は0.978であった。トナー3における体積基準のメディアン径は6.28μm、変動係数は20.61、形状係数は0.961であった。トナー4における体積基準のメディアン径は6.49μm、変動係数は19.13、形状係数は0.976であった。トナー5における体積基準のメディアン径は6.33μm、変動係数は19.91、形状係数は0.965であった。トナー6における体積基準のメディアン径は6.68μm、変動係数は18.74、形状係数は0.970であった。トナー7における体積基準のメディアン径は6.19μm、変動係数は20.13、形状係数は0.972であった。トナー8における体積基準のメディアン径は6.84μm、変動係数は18.72、形状係数は0.981であった。トナー9における体積基準のメディアン径は6.51μm、変動係数は20.63、形状係数は0.977であった。トナー10における体積基準のメディアン径は6.45μm、変動係数は20.06、形状係数は0.966であった。トナーの製造例11ビニルフェニルケトン系単量体172gブチルアクリレート18gポリエステル樹脂ビスフェノールA-エチレンオキサイド2モル付加物とテレフタル酸の縮合物。ピーク分子量5,00010gC.I.ピグメントレッド顔料1226.2gベヘン酸ベヘニル5.5gからなる重合性単量体組成物を、Ca3PO42を含む水系媒体中に投入し、60°Cに加温し、TK式ホモミキサー特殊機化工製を用いて12,000rpmで均一に分散した。更に、これに重合開始剤2,2’-アゾビス2,4-ジメチルバレロニトリル10gを加え、懸濁分散させ、この懸濁分散された懸濁液を反応させた。反応終了後、懸濁液を冷却し、塩酸を加えてCa3PO42を溶解し、濾過、水洗、乾燥した後、トナーの製造例1と同様にして外添処理を施すことによりトナー11を得た。トナー11における体積基準のメディアン径は6.5μm、変動係数は19.27、形状係数は0.965であった。トナーの製造例121油相の調製ラテックス1固形分換算100質量部ポリエステル樹脂ビスフェノールA-プロピレンオキサイド2モル付加物とフマル酸の縮合物。ピーク分子量7,50050質量部C.I.ソルベントレッド4910質量部パラフィンワックス融点97度33質量部酢酸エチル1032質量部からなる油相を調製し、ラテックス1の結着樹脂微粒子およびポリエステル樹脂が充分に溶解することを確認し、これをホモミキサーエースホモジナイザー日本精機社製に投入し、毎分15000回転で2分間撹拌し、均一な油相Iを調製した。2水相の調製炭酸カルシウム平均粒径0.03μm60質量部純水40質量部をボールミルを用いて4日間撹拌することにより、炭酸カルシウム分散液を調製した。3トナーの製造油相I60質量部炭酸カルシウム分散液10質量部をコロイドミル日本精機社製に投入し、ギャップ間隔1.5mm、毎分8000回転で20分間乳化を行い、得られた乳化物を、ロータリーエバポレータに投入し、室温において30mmHgの減圧下で3時間脱溶剤を行った。その後、12N塩酸をpH2になるまで加え、炭酸カルシウムをトナー粒子の表面から除去した。その後、10Nの水酸化ナトリウムをpH10になるまで加え、更に超音波洗浄槽中で撹拌機で撹拌しながら1時間撹拌をした。更に遠心沈降を行い、その上澄みを3回交換して洗浄した後、乾燥し、その後、トナーの製造例1と同様にして外添処理を施すことによりトナー12を得た。トナー12における体積基準のメディアン径は7.8μm、変動係数は20.4、形状係数は0.972であった。現像剤の製造例1~12フェライト粒子体積基準のメディアン径:50μmパウダーテック社製100質量部と、メチルメタクリレート-シクロヘキシルメタクリレート共重合体樹脂一次粒子の体積基準のメディアン径:85nm4質量部とを、水平撹拌羽根式高速撹拌装置に入れ、撹拌羽根の周速:8m/s、温度:30°Cの条件で15分間混合した後、120°Cまで昇温して撹拌を4時間継続した後、冷却し、200メッシュの篩を用いてメチルメタクリレート-シクロヘキシルメタクリレート共重合体樹脂の破片を除去することにより、樹脂被覆キャリアを作製した。この樹脂被覆キャリアを、上記のトナー1~12の各々に対して、トナー濃度が7質量になるよう混合することにより、現像剤1~12を調製した。市販のカラー複合機bizhubPROC6500コニカミノルタビジネステクノロジーズ社製のシアン用現像装置に、上記の現像剤1~10を順次装填したものを用いて、下記の評価を行った。画像支持体評価紙としては、CFペーパーA4、80g/m2コニカミノルタビジネスソリューションズ社製を使用した。上記の現像剤11,12については、マゼンタ用現像装置に順次装填したものを用いて評価した。1ハーフトーン画像の均一性高温高湿温度30°C、湿度80RHの環境下で、プリンタモードで全面シアンドットまたはマゼンタドットからなる濃度0.5のハーフトーン画像を1万枚連続して出力し、1枚目および1万枚目に得られたハーフトーン画像について、きめ細かさを下記の評価基準に従って目視で評価した。◎~△を合格レベルとする。結果を表1に示す。-評価基準-◎:きめ細かく均一なハーフトーン画像が再現されている。○:肉眼ではほとんど判別できないがルーペで観察すると若干ドットの縁に荒れがある。△:肉眼でごく軽微な不均一性、すなわち画像荒れが生じているが、許容できる範囲である。×:肉眼でがさつきが感じられ不均一性が視認される。2画像濃度常温低湿温度20°C、湿度20RH環境下で、トナー付着量が一定になるよう調整した5cm角のベタ画像を1万枚連続して出力し、1枚目および1万枚目に得られたベタ画像について、透過濃度計TD904マクベス社製を用いて画像濃度を測定し、この画像濃度を評価した。画像濃度が1.20以上である場合を合格レベルとする。結果を表1に示す。なお、上記表1において、VF系単量体の共重合比率は、{特定のビニルフェニルケトン系単量体VF系単量体の質量/特定のビニル系重合体の形成に使用された全単量体連鎖移動剤}×100によって算出されるものであり、トナー中のVF系構造単位の含有量は、{特定のビニルフェニルケトン系単量体の質量/結着樹脂の質量離型剤ベヘン酸ベヘニルの質量着色剤の質量}×100によって算出されるものであり、特定のビニル系重合体のブレンド比は、{特定のビニルフェニルケトン系単量体の質量/特定のビニル系重合体の質量その他のビニル系共重合体の質量}×100によって算出されるものであり、ポリエステル樹脂のブレンド比は、{ポリエステル樹脂の質量/特定のビニル系重合体の質量ポリエステル樹脂の質量}×100によって算出されるものである。表1から明らかなように、本発明のトナーは、特定のビニルフェニルケトン系構造単位を有する結着樹脂を含有するが、トナーとして画像形成に供することができることが確認された。また、本発明のトナーは、高い画像安定性が得られることが確認された。"